(57)【特許請求の範囲】
【請求項１】
下記（ａ）成分を０．０１質量％以上、１０質量％以下、及び下記（ｂ）成分を０．５質量％以上、３０質量％以下含有し、
（ａ）成分に対する（ｂ）成分の質量比が、（ｂ）／（ａ）で、５以上、５００以下である、
硬質表面用洗浄剤組成物。
＜（ａ）成分＞
重合体セグメントＡと重合体セグメントＢとを有するブロック重合体であって、
重合体セグメントＡが、一般式（１）で表される構成単位からなるブロック重合体セグメントであり、
重合体セグメントＢが、一般式（１）で表される構成単位及び一般式（２）で表される構成単位からなるランダム重合体セグメントであり、
ブロック重合体中の重合体セグメントＡの含有量が２質量％以上１４質量％以下であり、
重合体セグメントＢ中の一般式（１）で表される構成単位の含有量が、５質量％以上３０質量％以下である、
ブロック重合体
【化１】
0006504922.tif 000013
〔式中、
Ｒ１〜Ｒ３：同一又は異なって、水素原子又は炭素数１もしくは２のアルキル基
Ｒ４：炭素数１以上２２以下の炭化水素基
Ｙ１：Ｏ又はＮＲ１１であり、Ｒ１１は水素原子又は炭素数１以上４以下の炭化水素基
を示す。〕
【化２】
0006504922.tif 000014
〔式中、
Ｒ５〜Ｒ７：同一又は異なって、水素原子又は炭素数１もしくは２のアルキル基
Ｒ８：炭素数１以上４以下のアルキレン基
Ｒ９、Ｒ１０：同一又は異なって、炭素数１以上４以下の炭化水素基
Ｘ１：Ｏ又はＮＲ１１であり、Ｒ１１は水素原子又は炭素数１以上４以下の炭化水素基
Ｘ２：水酸基を有してもよい炭素数２以上４以下のアルキレン基を示す。〕
＜（ｂ）成分＞
界面活性剤
【請求項２】
下記（ｃ）成分を含有する、請求項１記載の硬質表面用洗浄剤組成物。
＜（ｃ）成分＞
キレート剤
【請求項３】
（ａ）成分に対する（ｃ）成分の質量比が、（ｃ）／（ａ）で、１以上、１００以下である、請求項２記載の硬質表面用洗浄剤組成物。
【請求項４】
下記（ｄ）成分を含有する、請求項１〜３の何れか１項記載の硬質表面用洗浄剤組成物。
＜（ｄ）成分＞
有機溶剤
【請求項５】
下記（ｅ）成分を含有する、請求項１〜４の何れか１項記載の硬質表面用洗浄剤組成物。
＜（ｅ）成分＞
アルカリ金属のハロゲン化物及びアルカリ土類金属のハロゲン化物から選ばれる無機塩
【請求項６】
浴室用、台所用又はトイレ用である請求項１〜５の何れか１項記載の硬質表面用洗浄剤組成物。
【請求項７】
請求項１〜６の何れか１項記載の硬質表面用洗浄剤組成物を疎水性硬質表面に塗布して、洗浄することにより該疎水性硬質表面の親水性を向上させる方法。
【請求項８】
請求項１〜６の何れか１項記載の硬質表面用洗浄剤組成物を、汚れが付着した疎水性硬質表面に適用した後、洗浄し水ですすぐことで、該疎水性硬質表面からの汚れの除去と該疎水性硬質表面への親水性の付与の両方を行う、疎水性硬質表面の処理方法。
【発明の詳細な説明】
【技術分野】
【０００１】
本発明は、硬質表面用洗浄剤組成物、疎水性硬質表面の親水性を向上させる方法、及び疎水性硬質表面の処理方法に関する。
【背景技術】
【０００２】
我々を取り巻く住環境設備には、プラスチック、金属等を材料とした各種硬質表面が存在し、これら硬質表面は生活場面に於いて様々な汚れが付着する環境に晒されている。特に水周り設備に於いては、浴室の皮脂・湯垢汚れ、レンジフード、ガスコンロ、シンク周りにおける油汚れなど、日常的に残留し易い汚れが発生しており、これらの汚れを洗浄除去する家事行動は生活者の大きな負担となっている。なかでも、皮脂汚れ、油汚れ等の疎水性の汚れは除去し難く、残留し易い汚れであることが一般に知られている。
【０００３】
疎水性の汚れが除去し難く、残留し易い原因のひとつとして、住居環境に用いられているポリ塩化ビニル、ポリプロピレン、ステンレスなど硬質表面の多くが疎水性の性質を有していることが挙げられる。つまり、疎水性の硬質表面は、疎水性汚れとの親和性が高いために、汚れが残留、蓄積し易く、更には一旦付着した疎水性汚れを洗浄又は除去し難い性質を有するものとなっている。
【０００４】
疎水性硬質表面からの疎水性汚れの除去や、疎水性硬質表面への汚れの残留ないし汚れの再付着の防止においてより高い効果を得るための方法として、洗浄後に表面改質剤を硬質表面に塗布し疎水性の硬質表面を親水性の性質を有するように表面改質する方法が考えられる。しかし、その表面改質剤を塗布する作業自体が洗浄作業への追加の作業として負担となる上に、表面改質が恒久的なものでない限りは改質処理を繰り返し行う必要が生じてしまう。そのため、洗浄剤中に疎水性硬質表面を親水化改質する成分を含有し、洗浄後に硬質表面に親水性が付与される、親水性の付与効果を有する洗浄剤であることが望ましい。更には、疎水性硬質表面への親水性の付与効果が高いことに加えて、その効果を持続させることが望ましい。
また、親水性の付与効果が高い洗浄剤であることが望まれているが、その洗浄剤により硬質表面が滑り易くならないように留意することが付加的な効果として望まれる。特に、水周り設備である浴室の床面などに用いる際には、洗浄剤により床面が滑り易くならないことが安全性の面から望ましい。
【０００５】
特許文献１には、対象面に吸着して防汚性を発現する水性防汚組成物が記載され、多種類の両性高分子電解質が例示されている。
【０００６】
特許文献２には、界面活性剤及び特定のポリベタインを含有する洗浄用又は、すすぎ洗い用の組成物が記載されている。特許文献２には、汚染性物質に関して、硬質表面に持続性の付着防止及び密着防止性を付与することを目的として、処理することを意図した組成物が記載されており、多種類の界面活性剤、ポリマー及びその他の任意成分の使用が例示されている。
【０００７】
特許文献３には、スルホベタインモノマーのユニットを含み得る特定構造のコポリマーを、洗剤組成物、織物管理組成物、皮膚及び／若しくは毛用の組成物として利用することが開示されている。
【先行技術文献】
【特許文献】
【０００８】
【特許文献１】特開２００１−１８１６０１号公報
【特許文献２】特開２０１０−１００８６１号公報
【特許文献３】特開２００６−５０５６８６号公報
【発明の概要】
【発明が解決しようとする課題】
【０００９】
しかしながら、疎水性硬質表面の防汚性効果の点からは、生活者が満足するレベルの更なる高い防汚効果が期待されていた。更に、浴槽のように、温水が接する疎水性硬質表面に対して、防汚性を持続できる技術が望まれる。
【００１０】
本発明は疎水性硬質表面を改質して、優れた防汚性を付与でき、且つ防汚持続性を向上できる硬質表面用洗浄剤組成物を提供する。本発明は、疎水性硬質表面の洗浄作業において用いることにより、疎水性硬質表面から疎水性汚れを除去し、且つ疎水性硬質表面に優れた防汚性と防汚持続性を付与する硬質表面用洗浄剤組成物を含む。
なお、本発明において、「防汚性」とは、汚れが硬質表面に残留することを抑制する効果を意味する。また、本発明において「防汚持続性」とは、防汚性が持続する効果を意味し、好ましくは、高温環境下、例えば、湯に長時間接するような場合でも、防汚性の効果が持続することを意味する。
【課題を解決するための手段】
【００１１】
本発明は、下記（ａ）成分を０．０１質量％以上、１０質量％以下、及び下記（ｂ）成分を０．５質量％以上、３０質量％以下含有し、
（ａ）成分に対する（ｂ）成分の質量比が、（ｂ）／（ａ）で、５以上、５００以下である、
硬質表面用洗浄剤組成物に関する。
＜（ａ）成分＞
重合体セグメントＡと重合体セグメントＢとを有するブロック重合体であって、
重合体セグメントＡが、一般式（１）で表される構成単位からなるブロック重合体セグメントであり、
重合体セグメントＢが、一般式（１）で表される構成単位及び一般式（２）で表される構成単位からなるランダム重合体セグメントであり、
ブロック重合体中の重合体セグメントＡの含有量が２質量％以上１４質量％以下であり、
重合体セグメントＢ中の一般式（１）で表される構成単位の含有量が、５質量％以上３０質量％以下である、
ブロック重合体
【００１２】
【化１】
0006504922.tif 000002
【００１３】
〔式中、
Ｒ１〜Ｒ３：同一又は異なって、水素原子又は炭素数１もしくは２のアルキル基
Ｒ４：炭素数１以上２２以下の炭化水素基
Ｙ１：Ｏ又はＮＲ１１であり、Ｒ１１は水素原子又は炭素数１以上４以下の炭化水素基
を示す。〕
【００１４】
【化２】
0006504922.tif 000003
【００１５】
〔式中、
Ｒ５〜Ｒ７：同一又は異なって、水素原子又は炭素数１もしくは２のアルキル基
Ｒ８：炭素数１以上４以下のアルキレン基
Ｒ９、Ｒ１０：同一又は異なって、炭素数１以上４以下の炭化水素基
Ｘ１：Ｏ又はＮＲ１１であり、Ｒ１１は水素原子又は炭素数１以上４以下の炭化水素基
Ｘ２：水酸基を有してもよい炭素数２以上４以下のアルキレン基を示す。〕
＜（ｂ）成分＞
界面活性剤
【００１６】
また、本発明は、上記本発明の硬質表面用洗浄剤組成物を疎水性硬質表面に塗布して、洗浄することにより該疎水性硬質表面の親水性を向上させる方法に関する。
【００１７】
また、本発明は、上記本発明の硬質表面用洗浄剤組成物を、汚れが付着した疎水性硬質表面に適用した後、洗浄し水ですすぐことで、該疎水性硬質表面からの汚れの除去と該疎水性硬質表面への親水性の付与の両方を行う、疎水性硬質表面の処理方法に関する。
【発明の効果】
【００１８】
本発明によれば、浴室、台所、トイレ等の硬質表面、好ましくは疎水性硬質表面に、優れた防汚性を付与でき、且つ防汚持続性を向上できる硬質表面用洗浄剤組成物が提供される。更に、本発明によれば、硬質表面、好ましくは疎水性硬質表面に生じた汚れを洗浄する際に高い洗浄力を発現するとともに、優れた防汚性と防汚持続性を付与する硬質表面用洗浄剤組成物が提供される。更に、本発明によれば、処理後の硬質表面の滑りを抑制できる硬質表面用洗浄剤組成物が提供される。
【発明を実施するための形態】
【００１９】
＜（ａ）成分＞
（ａ）成分は、特定のブロック重合体である。以下、ブロック重合体という場合は、特記しない限り、本発明の（ａ）成分のブロック重合体を指す。ブロック重合体は、一般式（１）で表される構成単位からなる重合体セグメントＡと一般式（１）で表される構成単位及び一般式（２）で表される構成単位からなるランダム重合体セグメントＢを有し、重合体中の重合体セグメントＡの含有量が２質量％以上１４質量％以下、重合体セグメントＢ中の一般式（１）で表される構成単位の含有量が、５質量％以上３０質量％以下である。本発明に係る重合体は、重合体セグメントＡという一群のまとまった部分と、これとは異なる重合体セグメントＢという一群のまとまった部分とを有するため、本発明では、このような重合体をブロック重合体と表現している。
【００２０】
［重合体セグメントＡ］
（重合体セグメントＡの含有量）
ブロック重合体中の重合体セグメントＡの含有量は、吸着量を向上させる観点から、２質量％以上であり、好ましくは４質量％以上、より好ましくは４．５質量％以上であり、接触角を低減させる観点及び溶解性を向上させる観点から、１４質量％以下であり、好ましくは１０質量％以下、より好ましくは８質量％以下、さらに好ましくは７質量％以下であり、吸着量を向上させる観点から、さらに好ましくは６．５質量％以下、よりさらに好ましくは５．５質量％以下である。
【００２１】
（重合体セグメントＡの構成）
重合体セグメントＡは吸着量を向上させる観点から、一般式（１）で表される構成単位からなる。
【００２２】
【化３】
0006504922.tif 000004
【００２３】
〔式中、
Ｒ１〜Ｒ３：同一又は異なって、水素原子又は炭素数１もしくは２のアルキル基
Ｒ４：炭素数１以上２２以下の炭化水素基
Ｙ１：Ｏ又はＮＲ１１であり、Ｒ１１は水素原子又は炭素数１以上４以下の炭化水素基
を示す。〕
一般式（１）で表される構成単位は、下記一般式（１’）で表される不飽和単量体（以下、不飽和単量体ａともいう）を重合することにより誘導される構成単位であり、一般式（１）及び一般式（１’）中におけるＲ１、Ｒ２、Ｒ３、Ｒ４及びＹ１は、すべて同義である。
【００２４】
【化４】
0006504922.tif 000005
【００２５】
式（１）及び式（１’）において、不飽和単量体の入手性の観点、単量体の重合性の観点、及び接触角を低下させる観点、吸着性及び溶解性を向上し、適度な動摩擦係数を付与する観点から、Ｒ１及びＲ２は水素原子が好ましい。Ｒ３は、同様の観点から、水素原子又はメチル基が好ましく、メチル基がより好ましい。Ｙ１は、同様の観点から、Ｏが好ましい。Ｒ４は、同様の観点から、炭素数１以上１８以下の炭化水素基が好ましく、炭素数１以上１２以下の炭化水素基がより好ましく、炭素数１以上７以下の炭化水素基がより好ましい。Ｒ４の炭化水素基としては、アルキル基、アルケニル基が挙げられる。Ｒ４としては、炭素数１以上２２以下の直鎖又は分岐鎖のアルキル基又はアルケニル基が挙げられ、好ましくは炭素数１以上１２以下の直鎖又は分岐鎖のアルキル基又はアルケニル基であり、より好ましくは炭素数１以上６以下の直鎖のアルキル基である。
【００２６】
不飽和単量体ａとしては、具体的に、（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル、（メタ）アクリル酸ｎ−ヘキシル、（メタ）アクリル酸−シクロヘキシル、（メタ）アクリル酸ｎ−オクチル、（メタ）アクリル酸２−エチルヘキシル、（メタ）アクリル酸ｎ−デシル、（メタ）アクリル酸ラウリル、（メタ）アクリル酸ミリスチル、（メタ）アクリル酸パルミチル、（メタ）アクリル酸ステアリル、及び（メタ）アクリル酸ベヘニル等の（メタ）アクリル酸エステルや、Ｎ−エチル（メタ）アクリルアミド、Ｎ−イソプロピル（メタ）アクリルアミド、Ｎ−ｔ−ブチル（メタ）アクリルアミド、Ｎ，Ｎ−ジエチル（メタ）アクリルアミド等の（メタ）アクリルアミドが挙げられる。
【００２７】
不飽和単量体ａは、接触角を低下させ、固体表面への吸着性に優れ、溶解性に優れ、適度な動摩擦係数を付与する観点から、好ましくは（メタ）アクリル酸エステルであり、より好ましくは（メタ）アクリル酸メチル、（メタ）アクリル酸エチル、（メタ）アクリル酸ｎ−ブチル、（メタ）アクリル酸ｉｓｏ−ブチル、（メタ）アクリル酸ｔ−ブチル、（メタ）アクリル酸ｎ−ヘキシル、及び（メタ）アクリル酸ラウリルから選ばれる１種又は２種以上であり、より好ましくは、（メタ）アクリル酸メチル、（メタ）アクリル酸エチル、及び（メタ）アクリル酸ｎ−ブチルから選ばれる１種又は２種以上である。なお、本明細書において、「（メタ）アクリル」とは、アクリル、メタクリル又はそれらの両方を意味する。
【００２８】
重合体セグメントＡ中には、本願の効果を損なわない範囲で、不飽和単量体ａ以外の単量体由来の構成単位を含有してもよい。不飽和単量体ａ以外の単量体としては、スルホベタイン基を有する不飽和単量体以外の不飽和単量体が好ましく、スチレン等の疎水性不飽和単量体がより好ましい。
【００２９】
重合体セグメントＡ中の一般式（１）で表される構成単位の含有量は、接触角を低下させる観点、吸着性及び溶解性を向上する観点、適度な動摩擦係数を付与する観点から、好ましくは９０質量％以上であり、より好ましくは９５質量％以上であり、さらに好ましくは実質的に１００質量％であり、よりさらに好ましくは１００質量％である。なお、実質的に１００質量％とは、本発明の重合体セグメントＡ中に不飽和単量体ａ由来の繰り返し単位以外の構成単位が不可避的に混入する場合を含む意味である。
【００３０】
重合体セグメントＡの重量平均分子量は、接触角を低下させる観点、吸着性及び溶解性を向上する観点、適度な動摩擦係数を付与する観点から、好ましくは２０００以上、より好ましくは３０００以上、さらに好ましくは４０００以上であり、硬質表面用洗浄剤組成物への配合性の観点、溶解性を向上する観点から、好ましくは２００００以下、より好ましくは１５０００以下、さらに好ましくは１００００以下であり、さらにより好ましくは８０００以下である。この重量平均分子量は、実施例に記載の方法で測定することができる。
【００３１】
［重合体セグメントＢ］
（重合体セグメントＢの含有量）
ブロック重合体中の重合体セグメントＢの含有量は、接触角を低減させる観点及び溶解性を向上させる観点から、８６質量％以上であり、好ましくは９０質量％以上、より好ましくは９２質量％以上、さらに好ましくは９３質量％以上であり、吸着量を向上させる観点から、さらに好ましくは９３．５質量％以上、よりさらに好ましくは９４．５質量％以上であり、吸着量を向上させる観点から、９８質量％以下であり、好ましくは９６質量％以下、より好ましくは９５．５質量％以下である。
【００３２】
（重合体セグメントＢの構成）
重合体セグメントＢは、接触角を低下させる観点、吸着性及び溶解性を向上する観点、適度な動摩擦係数を付与する観点から、前記一般式（１）で表される構成単位及び下記一般式（２）で表される構成単位からなるランダム重合体セグメントである。
【００３３】
【化５】
0006504922.tif 000006
【００３４】
〔式中、
Ｒ５〜Ｒ７：同一又は異なって、水素原子又は炭素数１もしくは２のアルキル基
Ｒ８：炭素数１以上４以下のアルキレン基
Ｒ９、Ｒ１０：同一又は異なって、炭素数１以上４以下の炭化水素基
Ｘ１：Ｏ又はＮＲ１２であり、Ｒ１２は水素原子又は炭素数１以上４以下の炭化水素基
Ｘ２：水酸基を有してもよい炭素数２以上４以下のアルキレン基
を示す。〕
【００３５】
一般式（２）において、不飽和単量体の入手性の観点、単量体の重合性の観点及び接触角を低下させる観点、吸着性及び溶解性を向上する観点、適度な動摩擦係数を付与する観点から、Ｒ５及びＲ６は水素原子が好ましい。Ｒ７は、同様の観点から、水素原子又はメチル基が好ましく、メチル基がより好ましい。Ｘ１は、同様の観点から、Ｏが好ましい。Ｘ１がＮＲ１２の場合、Ｒ１２は水素原子が好ましい。Ｒ８は、同様の観点から、炭素数２又は３のアルキレン基が好ましく、炭素数２のジメチレン基がより好ましい。Ｒ９、Ｒ１０は、同様の観点から、メチル基、エチル基が好ましく、メチル基がより好ましい。Ｘ２は、４級化反応の容易性の観点から、水酸基を有してもよい炭素数３又は４のアルキレン基が好ましく、プロピレン基、ブチレン基、２−ヒドロキシプロピレン基がより好ましく、プロピレン基、２−ヒドロキシプロピレン基がより好ましい。一般式（２）で表される構成単位としては、具体的にはスルホベタインメタクリレート由来の構成単位及び、スルホベタインヒドロキシメタクリレート由来の構成単位が挙げられ、接触角を低下させる観点、及び動摩擦係数を低下させない観点からスルホベタインヒドロキシメタクリレート由来の構成単位が好ましく、吸着量を向上させる観点からスルホベタインメタクリレート由来の構成単位が好ましい。
【００３６】
なお、重合体セグメントＢにおける一般式（１）で表される構成単位の好ましい態様は、重合体セグメントＡで述べたものと同じである。
【００３７】
重合体セグメントＢ中の一般式（１）で表される構成単位の含有量は、適度な動摩擦係数を付与する観点から、５質量％以上であり、好ましくは１０質量％以上であり、より好ましくは１５質量％以上であり、さらに好ましくは１８質量％以上であり、接触角を低下させる観点及び溶解性及び吸着量を向上させる観点から３０質量％以下であり、好ましくは２８質量％以下であり、より好ましくは２５質量％以下であり、さらに好ましくは２３質量％以下である。
【００３８】
重合体セグメントＢ中には、本願の効果を損なわない範囲で、一般式（１）で表される構成単位及び一般式（２）で表される構成単位以外の単量体由来の構成単位を含有してもよい。一般式（１）で表される構成単位及び一般式（２）で表される構成単位以外の単量体としては、不飽和単量体ａ以外の不飽和単量体が好ましく、ヒドロキシエチル（メタ）アクリレート、オキシエチレン鎖を有するアクリレート、アクリルアミド、ジメチルアクリルアミド等の親水性不飽和単量体がより好ましい。
【００３９】
重合体セグメントＢ中の一般式（１）で表される構成単位および一般式（２）で表される構成単位の含有量の合計は、接触角を低下させる観点、吸着性及び溶解性を向上する観点、適度な動摩擦係数を付与する観点から、好ましくは９０質量％以上であり、より好ましくは９５質量％以上であり、さらに好ましくは実質的に１００質量％であり、よりさらに好ましくは１００質量％である。なお、実質的に１００質量％とは、本発明の重合体セグメントＢ中に一般式（１）で表される構成単位及び一般式（２）で表される構成単位以外の構成単位が不可避的に混入する場合を含む意味である。
【００４０】
重合体セグメントＢの重量平均分子量は、接触角を低下させる観点、吸着性及び溶解性を向上する観点、適度な動摩擦係数を付与する観点から、好ましくは５００００以上、より好ましくは７００００以上、さらに好ましくは９００００以上であり、硬質表面用洗浄剤組成物の配合性の観点、溶解性を向上する観点から、好ましくは２０００００以下、より好ましくは１５００００以下、さらに好ましくは１３００００以下、よりさらに好ましくは１０００００以下である。この重量平均分子量は（ブロック重合体の分子量）−（セグメントＡの分子量）で計算することができる。
【００４１】
［ブロック重合体］
ブロック重合体の重量平均分子量は、接触角を低下させる観点、吸着性及び溶解性を向上する観点、適度な動摩擦係数を付与する観点から、好ましくは２００００以上、より好ましくは５００００以上、さらに好ましくは７００００以上であり、よりさらに好ましくは９００００以上、配合性の観点及び溶解性を向上させる観点から、好ましくは２２００００以下、より好ましくは２０００００以下、さらに好ましくは１５００００以下、よりさらに好ましくは１３００００以下である。この重量平均分子量は、実施例に記載の方法で測定することができる。
【００４２】
ブロック重合体の構造としては、重合体セグメントＡをＡ、重合体セグメントＢをＢで表すと、Ａ−Ｂ、Ａ−Ｂ−Ａ、Ｂ−Ａ−Ｂの構造、又はＡ−Ｂ−Ａ−Ｂ−Ａ−Ｂ・・・の繰り返し構造が挙げられ、製造容易性の観点から、Ａ−Ｂ、Ａ−Ｂ−Ａ、Ｂ−Ａ−Ｂのいずれかの構造が好ましく、Ａ−Ｂの構造がより好ましい。ブロック重合体は、１以上の重合体セグメントＡと１以上の重合体セグメントＢとからなることが好ましい。ブロック重合体は、１つ又は２つの重合体セグメントＡと１つ又は２つの重合体セグメントＢとからなることが好ましい。ブロック重合体は、１つの重合体セグメントＡと１つの重合体セグメントＢとからなることがより好ましい。
【００４３】
（重合体セグメントＡの製造方法）
本発明において使用される重合体セグメントＡの製造方法は、特に制限されず、公知の方法により製造することができるが、たとえば、モノマーをリビング重合又は連鎖移動で重合させ、ブロック重合体とすることができる。リビング重合としてはリビングラジカル重合、リビングアニオン重合、リビングカチオン重合等が挙げられる。リビングラジカル重合法としては、原子移動ラジカル重合（ＡＴＲＰ）法、ヨウ素移動ラジカル重合法、ニトロキシラジカルを用いる重合（ＮＭＰ）法、可逆的付加開裂連鎖移動重合（ＲＡＦＴ）法、可逆連鎖移動触媒重合（ＲＴＣＰ）法、可逆的錯体形成媒介重合（ＲＣＭＰ）法等を用いることができ、触媒の入手性、重合制御の観点から、ＡＴＲＰ法、ＲＡＦＴ法、ＲＴＣＰ法、ＲＣＭＰ法が好ましい。ＡＴＲＰ法については、Ｃｈｅｍｉｃａｌ  Ｒｅｖｉｅｗｓ，２００１、１０１、２９２１−２９９０に記載されている。ＲＡＦＴ法については、文献Ｃｈｅｍｉｃａｌ  Ｒｅｖｉｅｗｓ，２００９、１０９、５４０２−５４３６に記載されている。ＲＴＣＰ法については、特許文献ＷＯ２０１０／０２７０９３に記載されている。ＲＣＭＰ法については、特許文献ＷＯ２０１１／０１６１６６に記載されている。
【００４４】
２種類のブロックからなるブロック重合体の場合、例えば、第１のブロックを重合する工程と、第２のブロックを重合する工程とを包含する方法によりブロック重合体を得ることができる。より具体的には例えば、第１のブロックを重合した後、得られた第１の重合体の存在下に、第２のブロックの重合を行うことにより、ブロック重合体を得ることができる。第１の重合体は、単離精製した後に、第２のブロックの重合に供することもできるし、第１重合体を単離精製せず、第１の重合体の重合の途中または完結時に、第１の重合に第２のモノマーを添加することにより、ブロックの重合を行うこともできる。単離精製は周知の方法、例えば反応溶液を重合体の貧溶媒に添加して重合体を析出させた後、ろ過、乾燥により行うことができる。
【００４５】
本発明に係るブロック重合体としては、重合体セグメントＡと、重合体セグメントＢの前駆重合体セグメントであってアミノ基を有する重合体セグメントＢ’とを有する下記ブロック重合体を４級化する工程を有する製造方法により得られるブロック重合体が挙げられる。
【００４６】
本発明に係るブロック重合体の製造法としては、一般式（１）の繰り返し単位を含む重合体セグメントＡを先に製造し、一般式（１）の繰り返し単位及び下記一般式（２−１）の繰り返し単位をランダムに含む重合体セグメント（重合体セグメントＢの前駆重合体セグメントＢ’）を製造し、４級化する方法（製造方法（１））と、一般式（１）の繰り返し単位及び一般式（２−１）の繰り返し単位をランダムに含む重合体セグメント（重合体セグメントＢの前駆重合体セグメントＢ’）を先に製造し、重合体セグメントＡを製造し、４級化する方法（製造方法（２））が挙げられ、本発明の効果を向上させる観点から、製造方法（１）が好ましい。
【００４７】
【化６】
0006504922.tif 000007
【００４８】
〔式中、Ｒ５〜Ｒ７：同一又は異なって、水素原子又は炭素数１もしくは２のアルキル基Ｒ８：炭素数１以上４以下のアルキレン基
Ｒ９、Ｒ１０：同一又は異なって、炭素数１以上４以下の炭化水素基
Ｘ１：Ｏ又はＮＲ１２であり、Ｒ１２は水素原子又は炭素数１以上４以下の炭化水素基
を示す。〕
【００４９】
製造方法（１）は、具体的には、下記工程１〜３を含む製造方法が挙げられる。従って、本発明に係るブロック重合体としては、前記工程１〜３を含む製造方法により得られるブロック重合体が挙げられる。
【００５０】
工程１：下記一般式（１’）で表される不飽和単量体を重合し重合体Ａを得る工程。
【００５１】
【化７】
0006504922.tif 000008
【００５２】
〔式中、
Ｒ１〜Ｒ３：同一又は異なって、水素原子又は炭素数１もしくは２のアルキル基
Ｒ４：炭素数１以上２２以下の炭化水素基
Ｙ１：Ｏ又はＮＲ１１であり、Ｒ１１は水素原子又は炭素数１以上４以下の炭化水素基
を示す。〕
【００５３】
工程２：重合体Ａの存在下、前記一般式（１’）で表される不飽和単量体及び、下記一般式（２’）で表される不飽和単量体をランダムに重合させてセグメントＢ’を含むブロック重合体を得る工程。
【００５４】
【化８】
0006504922.tif 000009
【００５５】
〔式中、Ｒ５〜Ｒ７：同一又は異なって、水素原子又は炭素数１もしくは２のアルキル基Ｒ８：炭素数１以上４以下のアルキレン基
Ｒ９、Ｒ１０：同一又は異なって、炭素数１以上４以下の炭化水素基
Ｘ１：Ｏ又はＮＲ１２であり、Ｒ１２は水素原子又は炭素数１以上４以下の炭化水素基
を示す。〕
工程３：工程２で得られた重合体と、下記一般式（Ｂ１）で表される化合物又は下記一般式（Ｂ２）で表される化合物とを反応させて、ブロック重合体を得る工程。
【００５６】
【化９】
0006504922.tif 000010
【００５７】
Ｚ−Ｘ２−ＳＯ３Ｍ              （Ｂ２）
（式中、ＺはＣｌ又はＢｒ、Ｘ２は水酸基を有してもよい炭素数２以上４以下のアルキレン基、ＭはＮａ又はＫを表す。）
【００５８】
式（２’）において、不飽和単量体の入手性の観点、単量体の重合性の観点、接触角を低下する観点、吸着性及び溶解性向上の観点、適度な動摩擦係数を付与する観点から、Ｒ５及びＲ６は水素原子が好ましい。Ｒ７は、同様の観点から、水素原子又はメチル基が好ましく、メチル基がより好ましい。Ｘ１は、同様の観点から、Ｏが好ましい。Ｒ８は、同様の観点から、炭素数２又は３のアルキレン基が好ましく、炭素数２のジメチレン基が好ましい。Ｒ９、Ｒ１０は、同様の観点から、メチル基、エチル基が好ましく、メチル基がより好ましい。
一般式（２’）で表される不飽和単量体としては、具体的には、（メタ）アクリル酸ジメチルアミノエチル、（メタ）アクリル酸ジエチルアミノエチル、（メタ）アクリル酸ジメチルアミノプロピル、Ｎ，Ｎ−ジメチルアミノエチル（メタ）アクリルアミド、Ｎ，Ｎ−ジメチルアミノプロピル（メタ）アクリルアミドが挙げられる。
【００５９】
工程１では、公知の方法で重合体Ａを得ることができる。例えば、前記のリビング重合法を採用できる。溶媒としては、単量体や重合体を溶解するものであれば、特に制限はない。溶媒は、単独で又は２種以上を組み合わせて用いることができる。具体的にはアニソール、エタノール等が挙げられる。
【００６０】
工程３は、工程２で得られたブロック重合体のアミノ基と、一般式（Ｂ１）又は（Ｂ２）の４級化剤とを反応させてスルホベタイン基に変えてブロック重合体を得る工程である。アミノ基を４級化剤と反応させてスルホベタイン基に変える製造方法は、公知の方法を用いることができ、例えば、特表２００６−５１４１５０号公報に記載されている方法が挙げられる。
【００６１】
４級化剤としては、反応性の観点から、１，３−プロパンスルトン、１，４−ブタンスルトン及び３−クロロ−２−ヒドロキシプロパンスルホン酸ナトリウムから選ばれる１種以上が好ましい。溶媒としては、重合体を溶解するものであれば、特に制限はない。溶媒は、単独で又は２種以上を組み合わせて用いることができる。具体的には２，２，２−トリフルオロエタノール等が挙げられる。
【００６２】
＜（ｂ）成分＞
本発明の硬質表面用洗浄剤組成物は、（ｂ）成分として、界面活性剤を含有する。本発明の防汚性発現には（ａ）成分の溶存状態が影響していると推定されるが、本発明において発現される高い防汚性能は、（ａ）成分に、（ｂ）成分を併用することにより、より向上すると考えられる。また、（ｂ）成分を用いることで、疎水性硬質表面の洗浄の際、高い洗浄効果を示すことができる。
【００６３】
（ｂ）成分としては、アニオン界面活性剤、ノニオン界面活性剤、カチオン界面活性剤及び両性界面活性剤から選ばれる１種以上の界面活性剤が挙げられる。
【００６４】
防汚性付与及び洗浄力向上の点から好ましいアニオン界面活性剤としては、下記（ｂ１）成分及び（ｂ２）成分から選ばれる１種以上のアニオン界面活性剤が挙げられる。
（ｂ１）成分；炭素数８以上、１８以下の鎖式炭化水素基と、カルボン酸基又はその塩を有するアニオン界面活性剤、
（ｂ２）成分；炭素数７以上、１８以下の鎖式炭化水素基と、スルホン酸基、硫酸基、リン酸基、及びそれらの塩から選択される１種以上を有するアニオン界面活性剤
【００６５】
（ｂ１）成分は、炭素数８以上、１８以下の鎖式炭化水素基と、カルボン酸基又はその塩を有するアニオン界面活性剤である。洗浄力の観点から鎖式炭化水素基の炭素数は９以上が好ましく、１０以上がより好ましく、そして、１５以下が好ましく、１３以下がより好ましく、１２以下がより好ましい。塩としては、ナトリウム塩、カリウム塩、アルカノールアミン塩が好適である。（ｂ１）成分は、炭素数８以上、１８以下の鎖式炭化水素基を１個又は２個、更に１個有するものが好ましい。また、（ｂ１）成分は、カルボン酸基又はその塩を１個又は２個、更に１個有するものが好ましい。（ｂ１）成分は、カルボン酸基の塩を有するものがより好ましい。鎖式炭化水素基としては、直鎖炭化水素基及び分岐鎖炭化水素基から選ばれる炭化水素基が挙げられる。更に、鎖式炭化水素基は、アルキル基、アルケニル基が挙げられ、アルキル基が好ましい。鎖式炭化水素基は、直鎖が好ましく、直鎖アルキル基がより好ましい。鎖式炭化水素基は、１級が好ましく、１級アルキル基がより好ましい。鎖式炭化水素基は、直鎖１級アルキル基が好ましい。
【００６６】
好ましい（ｂ１）成分は、炭素数８以上、１８以下の鎖式炭化水素基を有する高級脂肪酸塩、アルキル基の炭素数が８以上、１８以下であるポリオキシエチレンアルキルエーテルカルボン酸塩、アルキル基の炭素数が８以上、１８以下であるポリオキシエチレンアミドアルキルエーテルカルボン酸塩である。より好ましい（ｂ１）成分は、炭素数８以上、１８以下の鎖式炭化水素基を有する高級脂肪酸塩、すなわち総炭素数９以上、１９以下の高級脂肪酸塩であり、より好ましくは総炭素数９以上、１９以下の直鎖高級脂肪酸塩である。より好ましい化合物としては、デカン酸ナトリウム、ラウリン酸ナトリウム、ミリスチン酸ナトリウムが挙げられる。
【００６７】
（ｂ２）成分は、炭素数７以上、１８以下の鎖式炭化水素基と、スルホン酸基、硫酸基、リン酸基、及びそれらの塩から選択される１種以上を有するアニオン界面活性剤である。鎖式炭化水素基としては、直鎖炭化水素基及び分岐鎖炭化水素基から選ばれる炭化水素基が挙げられる。好ましい鎖式炭化水素基は、アルキル基、アルケニル基が挙げられ、アルキル基がより好ましい。鎖式炭化水素基は、直鎖が好ましく、直鎖アルキル基がより好ましい。鎖式炭化水素基は、１級が好ましく、１級アルキル基がより好ましい。鎖式炭化水素基は、直鎖１級アルキル基が好ましい。（ｂ２）成分の鎖式炭化水素基の炭素数は７以上、１８以下であり、洗浄力の観点から、８以上が好ましく、１０以上がより好ましく、１２以上がより好ましく、そして、１６以下が好ましく、１５以下がより好ましく、１４以下がより好ましい。塩としては、ナトリウム塩、カリウム塩、アルカノールアミン塩が好適である。（ｂ２）成分は、炭素数７以上、１８以下の鎖式炭化水素基を１個又は２個、更に１個有するものが好ましい。また、（ｂ２）成分は、スルホン酸基、硫酸基、リン酸基、及びそれらの塩から選択される基又は基の塩を１個又は２個、更に１個有するものが好ましい。より更に、スルホン酸基の塩、硫酸基の塩、及びリン酸基の塩から選択される基の塩を１個又は２個、更に１個有するものが好ましい。
【００６８】
洗浄力向上の点で好ましい（ｂ２）成分の例としては、炭素数７以上、１８以下のアルキル基又はアルケニル基を有するアルキル又はアルケニルベンゼンスルホン酸塩、炭素数７以上、１８以下のアルキル基又はアルケニル基を有するポリオキシアルキレンアルキル又はアルケニルエーテル硫酸エステル塩、炭素数７以上、１８以下のアルキル基又はアルケニル基を有するアルキル又はアルケニル硫酸エステル塩、炭素数７以上、１８以下のα−オレフィンスルホン酸塩、炭素数７以上、１８以下のα−スルホ脂肪酸の炭素数１又は２のアルキル基を有する低級アルキルエステル塩、炭素数７以上、１８以下の一級アルカンスルホン酸塩、炭素数７以上、１８以下の二級アルカンスルホン酸塩、炭素数７以上、１８以下のアルキル基又はアルケニル基を有するアルキル又はアルケニルリン酸エステル塩等が挙げられる。中でも、炭素数７以上、１８以下のアルキル基又はアルケニル基を有するアルキル又はアルケニルベンゼンスルホン酸塩、及びアルキル基の炭素数が７以上、１８以下でありエチレンオキサイド平均付加モル数が１〜６であるポリオキシエチレンアルキルエーテル硫酸エステル塩から選ばれるアニオン界面活性剤が好ましい。これらのアニオン界面活性剤の塩もまた、アルカリ金属塩、エタノールアミン塩、あるいはアンモニウム塩が好ましい。
【００６９】
（ｂ）成分として（ｂ１）成分及び（ｂ２）成分を併用すると、洗浄時に良好な泡立ちが得られ、一方、すすぎ性は良好となる。そのため、本発明では、（ｂ）成分として、（ｂ１）成分及び（ｂ２）成分を含有することが好ましい。この場合、（ｂ２）成分に対する（ｂ１）成分の質量比は、（ｂ１）成分／（ｂ２）成分で、０．０５以上が好ましく、０．１以上が好ましく、０．３以上がより好ましく、そして、１以下が好ましく、０．８以下が好ましく、０．７以下がより好ましい。
【００７０】
洗浄力向上の点から好ましいノニオン界面活性剤としては、炭素数１０以上、１８以下のアルキル基を有するポリオキシアルキレンアルキルエーテル、炭素数１０以上、１８以下のアルケニル基を有するポリオキシアルキレンアルケニルエーテル、炭素数１０以上、１８以下の脂肪酸基を有するポリオキシアルキレンソルビタン脂肪酸エステル、炭素数８以上、１８以下のアルキル基を有するアルキルポリグリコシド、炭素数８以上、１８以下の脂肪酸基を有するショ糖脂肪酸エステル、炭素数８以上、１８以下のアルキル基を有するアルキルポリグリセリルエーテル等が挙げられる。中でも油性汚れに対する洗浄性の観点から、炭素数１０以上、１４以下のアルキル基を有しエチレンオキサイド平均付加モル数が５以上、２０以下であるポリオキシエチレンアルキルエーテルが好ましく、また、使用時の泡立ちの観点から炭素数８以上、１８以下のアルキル基を有し糖縮合度が１以上、３以下であるアルキルポリグリコシドが好ましい。ノニオン界面活性剤が有するアルキル基は、直鎖アルキル基が好ましい。また、ノニオン界面活性剤が有するアルキル基は、１級アルキル基が好ましい。また、ノニオン界面活性剤が有するアルキル基は、直鎖１級アルキル基が好ましい。
【００７１】
除菌性能及び洗浄力向上の点から好ましいカチオン界面活性剤としては、アルキル基の炭素数が１０以上、２０以下であるアルキルトリメチルアンモニウム塩、アルキル基の炭素数が６以上、１４以下であるジアルキルジメチルアンモニウム塩、アルキル基の炭素数が６以上、１８以下であるアルキルジメチルベンジルアンモニウム塩、ベンゼトニウム塩等が挙げられる。カチオン界面活性剤が有するアルキル基は、直鎖アルキル基が好ましい。また、カチオン界面活性剤が有するアルキル基は、１級アルキル基が好ましい。また、カチオン界面活性剤が有するアルキル基は、直鎖１級アルキル基が好ましい。
【００７２】
泡コントロール及び洗浄力向上の点から好ましい両性界面活性剤としては、アルキルジメチルアミンオキサイド、脂肪酸アミドプロピルアミンオキサイド、アルキル−Ｎ，Ｎ−ジメチル酢酸ベタイン、脂肪酸アミドプロピル−Ｎ，Ｎ−ジメチル酢酸ベタイン、アルキル−Ｎ，Ｎ−ジメチルエタンスルホベタイン、脂肪酸アミドプロピル−Ｎ，Ｎ−ジメチル−２−ヒドロキシプロピルスルホベタイン、アルキルカルボキシメチルヒドロキシエチルイミダゾリウムベタイン等のベタイン等が挙げられる。
【００７３】
中でも洗浄時の泡立ちや石鹸カス等のスカム汚れに対する洗浄性の観点から、アルキル基の炭素数が１０〜１６のアルキルジメチルアミンオキシド、炭素数１２〜１４の脂肪酸アミドプロピル−Ｎ，Ｎ−ジメチル酢酸ベタインが好ましい。
【００７４】
（ｂ）成分としては、防汚性付与の効果を妨げにくい点から、アニオン界面活性剤、ノニオン界面活性剤及び両性界面活性剤から選ばれる１種以上の界面活性剤を含有することが好ましい。中でもアニオン界面活性剤を含有することが好ましい。また、（ｂ）成分として、（ｂ１）成分及び（ｂ２）成分から選ばれる１種以上のアニオン界面活性剤を含有することが好ましく、（ｂ１）成分及び（ｂ２）成分の両方を含有することがより好ましい。
【００７５】
＜硬質表面用洗浄剤組成物の組成等＞
本発明の硬質表面用洗浄剤組成物は、（ａ）成分を、０．０１質量％以上、１０質量％以下含有する。防汚性付与効果の観点で、本発明の硬質表面用洗浄剤組成物は、（ａ）成分を０．０１質量％以上、好ましくは０．０２質量％以上、より好ましくは０．０３質量％以上、更に好ましくは０．０５質量％以上含有する。そして、硬質表面の親水性が高められる観点で、本発明の硬質表面用洗浄剤組成物は、（ａ）成分を１０質量％以下、好ましくは５質量％以下、より好ましくは２．５質量％以下、更に好ましくは１質量％以下含有する。
【００７６】
本発明の硬質表面用洗浄剤組成物は、（ｂ）成分を、０．５質量％以上、３０質量％以下含有する。洗浄力向上の観点で、本発明の硬質表面用洗浄剤組成物は、（ｂ）成分好ましくは１質量％以上、より好ましくは３質量％以上、更に好ましくは５質量％以上、より更に好ましくは７質量％以上、そして、好ましくは２５質量％以下、より好ましくは２０質量％以下、更に好ましくは１５質量％以下、より更に好ましくは１２質量％以下、より更に好ましくは１０質量％以下、より更に好ましくは９質量％以下含有する。なお、本発明では、（ｂ）成分のうち、アニオン界面活性剤の質量は、ナトリウム塩としての質量をいうものとする。それに基づき組成物中の（ｂ）成分の質量％や質量比を算出する。
【００７７】
本発明の硬質表面用洗浄剤組成物では、防汚性付与の観点から、（ａ）成分に対する（ｂ）成分の質量比が、（ｂ）／（ａ）で、５以上、５００以下である。防汚性付与の観点から、（ｂ）／（ａ）の質量比は、７以上が好ましく、１０以上がより好ましく、１５以上がより好ましく、３０以上がより好ましく、５０以上がより好ましく、そして、４００以下が好ましく、３００以下がより好ましく、２００以下がより好ましく、１００以下がより好ましい。
【００７８】
本発明の硬質表面用洗浄剤組成物は、（ａ）成分、（ｂ）成分以外に下記の成分を含有することができる。
【００７９】
＜（ｃ）成分＞
本発明の硬質表面用洗浄剤組成物は、（ｃ）成分としてキレート剤を含有することが好ましい。キレート剤としては、（ｃ１）トリポリリン酸、ピロリン酸、オルソリン酸、ヘキサメタリン酸、及びこれらのアルカリ金属塩、（ｃ２）エチレンジアミン四酢酸、ヒドロキシイミノ二酢酸、ジヒドロキシエチルグリシン、ニトリロ三酢酸、ヒドロキシエチレンジアミン三酢酸、ジエチレントリアミン五酢酸、トリエチレンテトラミン六酢酸、及びこれらのアルカリ金属塩もしくはアルカリ土類金属塩、（ｃ３）アミノトリメチレンホスホン酸、１−ヒドロキシエチリデン−１，１−ジホスホン酸、エチレンジアミンテトラメチレンホスホン酸、ジエチレントリアミンペンタメチレンホスホン酸、アミノトリメチレンホスホン酸、及びこれらのアルカリ金属塩もしくはアルカリ土類金属塩、（ｃ４）アクリル酸及びメタクリル酸から選ばれるモノマーの単一重合体又は共重合体、アクリル酸−マレイン酸共重合体、ポリα−ヒドロキシアクリル酸、並びにこれらのアルカリ金属塩、（ｃ５）クエン酸、コハク酸、リンゴ酸、フマル酸、酒石酸、マロン酸、マレイン酸から選ばれる多価カルボン酸及びこれらのアルカリ金属塩から選ばれる１種以上、（ｃ６）アルキルグリシン−Ｎ，Ｎ−二酢酸、アスパラギン酸−Ｎ，Ｎ−二酢酸、セリン−Ｎ，Ｎ−二酢酸、グルタミン酸二酢酸、エチレンジアミンジコハク酸、及びこれらの塩等が挙げられる。これらの中でも、（ｃ２）、（ｃ３）、及び（ｃ５）から選ばれる１種以上のキレート剤が好ましく、エチレンジアミン四酢酸、ニトリロ三酢酸、１−ヒドロキシエチリデン−１，１−ジホスホン酸、クエン酸、コハク酸及びこれらの塩から選ばれる１種以上のキレート剤がより好ましい。エチレンジアミン四酢酸、クエン酸、及びこれらの塩から選ばれる１種以上のキレート剤がより好ましい。
【００８０】
本発明の硬質表面用洗浄剤組成物は、（ｃ）成分を、洗浄力がより向上する観点で、好ましくは０．０１質量％以上、より好ましくは０．２質量％以上、更に好ましくは０．５質量％以上、そして、低温での貯蔵安定性に優れる観点で、好ましくは１０質量％以下、より好ましくは７質量％以下、更に好ましくは５質量％以下含有する。なお、本発明では、（ｃ）成分のキレート剤の質量は、ナトリウム塩としての質量をいうものとする。それに基づき組成物中の（ｃ）成分の質量％や質量比を算出する。
【００８１】
本発明の硬質表面用洗浄剤組成物では、防汚性付与の観点から、（ａ）成分に対する（ｃ）成分の質量比が、（ｃ）／（ａ）で、好ましくは１以上、１００以下である。洗浄性、防汚性付与の観点から、（ｃ）／（ａ）の質量比は、２以上がより好ましく、３以上が更に好ましく、５以上がより更に好ましく、６以上がより更に好ましく、そして、８０以下がより好ましく、６０以下が更に好ましく、５０以下がより更に好ましく、３０以下がより更に好ましい。
【００８２】
＜（ｄ）成分＞
本発明の硬質表面用洗浄剤組成物は、（ｄ）成分として、有機溶剤を含有することが好ましい。
【００８３】
（ｄ）成分は、有機概念図における無機性／有機性の比率が、０．６以上、２．２以下である有機溶剤が好ましい。
【００８４】
有機溶剤は、通常、液状組成物の液性を均一とし、長期保存後も液性を保持させる目的及び洗浄性を向上させる目的で配合されることが多い成分である。無機性／有機性の比率が、０．６以上、２．２以下である有機溶剤を、（ａ）成分と共に特定量含有させることで、疎水性硬質表面により高い防汚性を付与する組成物を得ることが出来る。
【００８５】
本発明において有機溶剤を特定するために用いた「有機概念図」とは、有機化合物の性状の概要を把握するための方法であり、主として炭素数に基づく有機性（共有結合性）と、置換基の性質、傾向に基づく無機性（イオン結合性）に分け、有機化合物を有機軸と無機軸と名づけた直交座標上の１点ずつに位置させて、その性質の概要を理解させるものである。有機概念図における有機溶剤の無機性／有機性の値は、「新版  有機概念図  基礎と応用」（甲田善生・佐藤四郎・本間善夫、三共出版、２００８年、１５頁、表１．１）に記載されたものから算出することが出来る。
【００８６】
防汚性付与の観点から、（ｄ）成分の有機概念図における無機性／有機性の比率は、０．７以上が好ましく、１．０以上がより好ましく、１．２以上がより好ましく、１．４以上がより好ましく、１．５以上がより好ましく、そして、２．０以下が好ましく、１．９以下がより好ましく、１．８以下がより好ましく、１．７以下がより好ましい。
【００８７】
（ｄ）成分として用いられる有機溶剤は、種々のモノ−、ジ−又はトリ−アルキレングリコールモノエーテル、及びモノ−、ジ−又はトリ−アルキレングリコールジエーテルが挙げられる。具体的には、モノ−、ジ−又はトリ−エチレングリコールモノエーテル、及びモノ−、ジ−又はトリ−エチレングリコールジエーテル、並びにモノ−、ジ−又はトリ−プロピレングリコールモノエーテル、及びモノ−、ジ−又はトリ−プロピレングリコールジエーテルが適している。このようなグリコールモノエーテル及びグリコールジエーテルはアルキル基を有するものが好ましく、アルキル基は、種々の炭素数のアルキル基から選択できる。例えば、メチル、エチル、プロピル、ブチル、ヘキシルなどである。これらグリコールエーテル及びグリコールジエーテルは、化合物全体の炭素数が好ましくは４以上、より好ましくは６以上、より好ましくは８以上、そして、好ましくは１４以下、より好ましくは１２以下、より好ましくは１０以下である。
【００８８】
（ｄ）成分としては、防汚性付与の観点から、エチレングリコールモノ−ブチルエーテル（１．５）、ジエチレングリコールモノ−ブチルエーテル（１．６）、エチレングリコールモノ−イソブチルエーテル（１．６）、ジエチレングリコールモノ−イソブチルエーテル（１．７）、エチレングリコールモノ−ヘキシルエーテル（１．１）、ジエチレングリコールモノ−ヘキシルエーテル（１．２）、プロピレングリコールモノ−ブチルエーテル（０．９）、ジプロピレングリコールモノ−ブチルエーテル（０．７）、ジプロピレングリコールモノ−メチルエーテル（１．０）、トリプロピレングリコールモノ−メチルエーテル（０．８）、エチレングリコールモノ−イソプロピルエーテル（２．０）、２−プロパノール（２．０）、エチレングリコールモノ−２−エチルヘキシルエーテル（０．８）、プロピレングリコールモノ−ｎ−プロピルエーテル（１．０）及びジプロピレングリコールモノ−ｎ−プロピルエーテル（０．８）から選ばれる１種以上の有機溶剤が挙げられる。なかでも、エチレングリコールモノ−ブチルエーテル（１．５）、ジエチレングリコールモノ−ブチルエーテル（１．６）から選ばれる１種以上の有機溶剤が好ましく、ジエチレングリコールモノ−ブチルエーテル（１．６）がより好ましい。ここで、（      ）内の数字は、無機性／有機性の値である。
【００８９】
本発明の硬質表面用洗浄剤組成物は、（ｄ）成分を、好ましくは、１質量％以上、３０質量％以下含有する。防汚性付与の観点で、本発明の硬質表面用洗浄剤組成物は、（ｄ）成分を、好ましくは１質量％以上、より好ましくは１．５質量％以上、更に好ましくは３質量％以上、より更に好ましくは４質量％以上、より更に好ましくは５質量％以上、より更に好ましくは６質量％以上、より更に好ましくは７質量％以上、より更に好ましくは７．５質量％以上含有する。そして、本発明の硬質表面用洗浄剤組成物は、（ｄ）成分を、好ましくは３０質量％以下、より好ましくは２０質量％以下、更に好ましくは１５質量％以下、より更に好ましくは９質量％以下含有する。
【００９０】
本発明の硬質表面用洗浄剤組成物は、（ａ）成分及び（ｂ）成分と、（ｄ）成分とを、好ましくは所定条件で組み合わせて用いることで、（ａ）成分が疎水性硬質表面に吸着するため、より高い防汚性を付与するものと推定される。
【００９１】
本発明の硬質表面用洗浄剤組成物が（ｄ）成分を含有する場合、防汚性付与の観点から、（ｄ）成分に対する（ｂ）成分の質量比が、（ｂ）／（ｄ）で、０．１以上、１０以下であることが好ましい。防汚性付与の観点から、（ｂ）／（ｄ）の質量比は、０．２以上が好ましく、０．５以上がより好ましく、０．８以上がより好ましく、そして、８以下が好ましく、５以下がより好ましく、３以下がより好ましく、２以下がより好ましく、１．５以下がより好ましい。
【００９２】
＜（ｅ）成分＞
本発明の硬質表面用洗浄剤組成物は、液状組成物の液性を均一とし、長期保存後も液性を保持させる目的で、（ｅ）成分として、アルカリ金属のハロゲン化物及びアルカリ土類金属のハロゲン化物から選ばれる無機塩を含有することが好ましい。（ｅ）成分としては、塩化ナトリウム、塩化カリウム、塩化カルシウム、塩化マグネシウム、及びヨウ化カリウムからなる群から選択される１以上の化合物が好ましい。（ｅ）成分は、アルカリ金属の塩化物がより好ましく、塩化ナトリウムがより好ましい。
【００９３】
本発明の硬質表面用洗浄剤組成物は、（ｅ）成分を、液状組成物の液性を均一とし、長期保存後も液性を保持させる観点から、好ましくは１質量％以上、より好ましくは１．２質量％以上、更に好ましくは１．５質量％以上、より更に好ましくは２質量％以上、そして、好ましくは５質量％以下、より好ましくは４質量％以下、更に好ましくは３質量％以下、より更に好ましくは２．５質量％以下含有する。
【００９４】
＜（ｆ）成分＞
本発明の硬質表面用洗浄剤組成物は、（ｆ）成分として、水を含有することが好ましい。水を含有する液体組成物であることがより好ましい。長期保存後に液の均一性を確保するために、本発明の硬質表面用洗浄剤組成物は、（ｆ）成分を、好ましくは５０質量％以上、より好ましくは６０質量％以上、更に好ましくは７０質量％以上、より更に好ましくは８０質量％以上、そして、好ましくは９５質量％以下、より好ましくは９０質量％以下、更に好ましくは８５質量％以下含有する。
【００９５】
更に、本発明の硬質表面用洗浄剤組成物には、防汚性付与効果及び洗浄性能を阻害しない範囲において、防腐剤、ハイドロトロープ剤、染料、粘度調整剤、酸化防止剤、香料などを配合することが出来る。
【００９６】
また、本発明の硬質表面用洗浄剤組成物は、洗浄力が高まる観点で、２０℃におけるｐＨが３以上であることが好ましく、５以上であることがより好ましく、６以上であることがより好ましく、７以上であることがより好ましい。そして、保存安定性に優れる観点で、２０℃におけるｐＨが１１以下であることが好ましく、１０以下であることがより好ましく、９以下であることがより好ましく、８．５以下であることがより好ましい。ｐＨ調整剤としては、酸剤として、塩酸や硫酸などの無機酸や、（ｂ）成分及び（ｅ）成分以外の有機酸を用いることが出来る。また、アルカリ剤としては、水酸化ナトリウム、水酸化カリウム、炭酸ナトリウム、炭酸カリウムを用いることが出来る。
【００９７】
本発明の硬質表面用洗浄剤組成物は、硬質表面、好ましくは疎水性硬質表面を対象とするものであり、疎水性表面を親水性表面に改質することで防汚性付与効果が発現していると推定している。
【００９８】
本発明の硬質表面用洗浄剤組成物の対象となる疎水性硬質表面は、イオン交換水に対する２５℃における静止接触角が５０°以上であるものが好ましく、６０°以上であるものがより好ましく、７０°以上であるものがより好ましく、８０°以上であるものがより好ましい。本発明では、この接触角を満たす硬質表面を疎水性硬質表面とすることができる。
【００９９】
疎水性硬質表面を与える材質としては、ステンレス鋼等の疎水性金属、ポリ塩化ビニル（ＰＶＣ）、ＡＢＳ樹脂、ポリエチレンテレフタレート、ポリエチレン、ポリプロピレン、ポリスチレン、６−ナイロン等の疎水性プラスチックが挙げられ、繊維強化プラスチック（ＦＲＰ）のような複合素材であってもよい。
【０１００】
台所、浴室及びトイレには、前記した疎水性硬質表面を与える材質が多用されており、且つ食品や人体由来の疎水性汚れが付着しやすい環境にあることから、疎水性汚れに対する防汚性付与の意義が大きい。本発明の硬質表面用洗浄剤組成物は、台所、浴室及びトイレの疎水性硬質表面に対して優れた防汚性を付与できる。よって、本発明の硬質表面用洗浄剤組成物は、台所用、浴室用、又はトイレ用として用いられることが好ましい。具体的には、本発明の組成物は、台所まわりの疎水性硬質表面（壁、床、シンクなど）や台所で用いられる製品（コンロ、電子レンジ、オーブン、冷蔵庫など）の疎水性硬質表面に対して適用できる。また、本発明の組成物は、浴室まわりの疎水性硬質表面（壁、床、浴槽など）や浴室で用いられる製品（浴室用イス、洗面器など）の疎水性硬質表面に対して適用できる。また、本発明の組成物は、トイレの疎水性硬質表面（壁、床、便器など）やトイレで用いられる製品（収納棚、ごみ箱など）の疎水性硬質表面に対して適用できる。中でも浴室用の硬質表面用洗浄剤組成物としてより好ましく用いられる。
【０１０１】
また、本発明の硬質表面用洗浄剤組成物は、スプレー式容器に充填してなるスプレー式硬質表面用洗浄剤物品として使用することが好ましい。かかる物品は、スプレー式硬質表面用洗浄剤物品やスプレー式硬質表面用改質剤物品として用いることもできる。スプレー式容器としては、トリガー式スプレーヤーが装着されたスプレー容器（トリガー式スプレー容器という）が挙げられる。トリガー式スプレー容器としては、液体洗浄剤組成物を収容する容器本体と、容器本体の口部に装着されたトリガー式液体噴出器とを具備するものが挙げられ、更には、容器本体の口部に液体洗浄剤組成物を噴出するトリガー式スプレーヤーが装着され、該トリガー式スプレーヤーの内部に垂直管路及び水平管路が形成され、該垂直管路内に該垂直管路と上記水平管路との連通を遮断するバルブが配設されたスプレー容器（スプレー容器（Ｉ）という）が挙げられる。スプレー容器（Ｉ）は、水平管路の下方位置にシリンダーを備え、また、水平管路の先端部にスピンエレメントが装着され、更に、このスピンエレメントの先端部にノズル孔を有するノズル部が嵌着固定されている。スプレー容器（Ｉ）は、トリガーを引いて、シリンダー内の空気を外に排出し、トリガーを戻した際に容器本体の液体洗浄剤組成物に浸した垂直管路を通じて液体洗浄剤組成物を吸い上げ、上記シリンダー内に液体を満たし、再びトリガーを引くことにより、該シリンダー内の液体を押し出して垂直管路に導き、更に水平管路、スピンエレメントを通じて液体の流れにスピンを与え、最後にノズルから噴出するタイプのものである。疎水性硬質表面への本発明の洗浄剤組成物の適用方法は、疎水性硬質表面の広さ（面積）等に応じて選択できる。例えば本発明の組成物の原液をそのまま０．０５〜５ｍＬ程度スプレーして行うことができる。
【０１０２】
本発明の硬質表面用洗浄剤組成物は、疎水性の硬質表面に対して良好な親水性を付与することが出来、しかもその持続効果に優れる。更に、疎水性硬質表面に付着した油汚れ、タンパク質汚れ、皮脂汚れ等に対する洗浄効果を有する。硬質表面の親水性は、該表面上での水の接触角を測定することにより評価できるが、本発明の硬質表面用洗浄剤組成物で硬質表面を処理することにより、接触角が著しく低減することを確認出来ており、この親水化により高い防汚性付与効果を発現していることが示唆される。
【０１０３】
また、本発明の硬質表面用洗浄剤組成物は、実施例記載の方法で測定される処理後のＰＶＣ板（株式会社エンジニアリングテストサービス製）のイオン交換水に対する静止接触角が７０°以下となることが、防汚性付与の観点から好ましく、６０°以下となることがより好ましく、４０°以下となることがより好ましく、３０°以下となることがより好ましい。更に、処理前のＰＶＣ板のイオン交換水に対する静止接触角と処理後のＰＶＣ板のイオン交換水に対する静止接触角との差が、１０°以上であることが防汚性付与の点から好ましく、３０°以上がより好ましく、４０°以上であることがより好ましく、５０°以上であることがより好ましい。
【０１０４】
本発明の硬質表面用洗浄剤組成物では、疎水性硬質表面に適用後、（ａ）成分を含有する被覆膜が形成されて該硬質表面を被覆することにより、ＰＶＣ板のイオン交換水に対する静止接触角を低減できると推定している。
【０１０５】
また、本発明は、本発明の硬質表面用洗浄剤組成物からなる硬質表面用改質剤組成物を包含する。すなわち、本発明は、（ａ）成分を０．０１質量％以上、１０質量％以下、及び（ｂ）成分を０．５質量％以上、３０質量％以下含有し、（ａ）成分に対する（ｂ）成分の質量比が、（ｂ）／（ａ）で、５以上、５００以下である、硬質表面用改質剤組成物に関する。本発明の硬質表面用改質剤組成物の好ましい態様は、本発明の硬質表面用洗浄剤組成物で述べたものから選定できる。
【０１０６】
＜使用方法＞
本発明の硬質表面用洗浄剤組成物は、当該組成物を疎水性硬質表面に塗布する工程と、該疎水性硬質表面の組成物が塗布された面を水、好ましくは、塗布質量の５倍以上の質量の水によりすすぐ工程とを有する硬質表面の処理方法に使用することが好ましい。また、本発明の硬質表面用洗浄剤組成物を疎水性硬質表面に塗布する工程の後に、スポンジ等を用いて薄く塗りのばす工程を行い、その後、水によりすすぐ工程を有する硬質表面の処理方法として使用することがより好ましい。この方法を汚れが付着した疎水性表面に対して行うことで、汚れの除去と防汚性付与の両方を達成することができる。
【０１０７】
これらの工程は公知の方法に準じて行うことができるが、疎水性硬質表面への塗布には、前述のような、本発明の硬質表面用洗浄剤組成物をスプレー式容器に充填してなるスプレー式硬質表面用洗浄剤物品を用いることが好ましい。また、洗浄後にすすぐ際に使用する水の温度は、（ａ）成分からなる親水化改質成分を疎水性硬質表面に残留させるために、５℃以上が好ましく、１５℃以上がより好ましく、そして、５０℃以下が好ましく、３５℃以下がより好ましい。
【実施例】
【０１０８】
＜（ａ）成分及び（ａ’）成分＞
表２の実施例、比較例の硬質表面用洗浄剤組成物に用いた（ａ）成分及び（ａ’）成分を以下に示す。
・（ａ）成分：下記合成例で得られたブロック重合体ａ−１〜ブロック重合体ａ−６
・（ａ’）成分：下記比較合成例で得られた比較高分子化合物１〜比較高分子化合物８
【０１０９】
（ａ）成分の重合体の製造に用いた単量体の一部の入手先を示す。
・メタクリル酸ｎ−ブチル：和光純薬工業（株）製
・メタクリル酸−２−（ジメチルアミノ）エチル：和光純薬工業（株）製
【０１１０】
＜合成例１：ブロック重合体ａ−１の合成＞
（工程１）
ナスフラスコにメタクリル酸ｎ−ブチル４０．００ｇ、２‐ブロモイソ酪酸エチル１．０９７ｇ（東京化成工業（株）製）、４，４’−ジノニル−２，２’−ジピリジル（シグマアルドリッチ製）３．４５ｇ、アニソール６０．００ｇを入れ、１５分間窒素バブリングを行ない、モノマー溶液を調製した。次に、別のナスフラスコにスターラーチップ、塩化銅（Ｉ）（和光純薬工業（株）製）０．２７８ｇ、塩化銅（II）（和光純薬工業（株）製）０．１８９ｇを入れ、窒素置換した後、モノマー溶液を添加した。１０分間窒素バブリングを行った後、７０℃に加熱した。３２０分間反応させた後、反応溶液を空気にさらしながら氷冷し、重合を終了した。次いで、水４００ｍＬ、メタノール１２００ｍＬの混合液に撹拌しながら反応溶液を滴下し、重合体を析出させ、デカンテーション、乾燥を行い、重合体セグメントＡを構成する重合体（重合体Ａ）を得た。
【０１１１】
（工程２）
次にナスフラスコにメタクリル酸２−（ジメチルアミノ）エチル１２．００ｇ、メタクリル酸ｎ−ブチル３．１６ｇ、工程１で得られた重合体Ａ０．９３２ｇ、１，１，４，７，１０，１０−ヘキサメチルトリエチレンテトラミン（シグマアルドリッチ製）０．０８１ｇ、アニソール２１．００ｇを入れ、１５分間窒素バブリングを行ない、モノマー溶液を調製した。次に、別のナスフラスコにスターラーチップ、塩化銅（Ｉ）０．０３５ｇを入れ、窒素置換した後、モノマー溶液を添加した。１０分間窒素バブリングを行った後、７０℃に加熱した。８４０分間反応させた後、反応溶液を空気にさらしながら氷冷し、重合を終了した。次いで、活性アルミナカラム処理により銅錯体を除去後、ヘキサン１Ｌに撹拌しながら重合体溶液を滴下し、重合体を析出させ、デカンテーション、乾燥を行い、重合体セグメントＡ及び重合体セグメントＢ’を有する重合体（重合体Ａ−Ｂ’）を得た。
【０１１２】
（工程３）
ナスフラスコに工程２で得られた重合体Ａ−Ｂ’３．００ｇ、２，２，２−トリフルオロエタノール（シグマアルドリッチ製）１２．００ｇを入れ、重合体を溶解させた。５０℃に加熱しながら１，３−プロパンスルトン（和光純薬工業（株）製）２．０４ｇを滴下した。５時間反応させた後冷却した。メタノール５００ｍＬに撹拌しながら、反応溶液を滴下して重合体を析出させ、ろ過、乾燥を行ってブロック重合体ａ−１の固体を得た。
【０１１３】
＜合成例２：ブロック重合体ａ−２の合成＞
合成例１の工程２において、重合体Ａを０．９４６ｇ、メタクリル酸２−（ジメチルアミノ）エチルを１４．００ｇ、メタクリル酸ｎ−ブチルの量を１．６０ｇとし、工程３において１，３−プロパンスルトンの量を２．３３ｇとした以外は合成例１と同様に行い、ブロック重合体ａ−２を得た。
【０１１４】
＜合成例３：ブロック重合体ａ−３の合成＞
ナスフラスコにメタクリル酸メチル（和光純薬工業（株）製）７．７８ｇ、ヨウ素０．４９ｇ（和光純薬工業（株）製）、２，２’−アゾビス（２−メチルブチロニトリル）（和光純薬工業（株）製）０．９０ｇ、エタノール７．１５ｇを入れ、２０分間窒素バブリングを行なった。７０℃に加熱し３１０分間反応させた。
【０１１５】
（工程２）
別途ナスフラスコ中に、メタクリル酸２−（ジメチルアミノ）エチル６１．０９ｇ、メタクリル酸メチル３１．１３ｇ、２，２’−アゾビス（２−メチルブチロニトリル）０．１１ｇ、エタノール９２．８５ｇを入れ２０分間窒素バブリングを行なった溶液を工程１の反応溶液に加え、７０℃にて、３００分間反応させた。反応させた溶液を８０℃で減圧乾燥させ重合体Ａ−Ｂ’を得た。
【０１１６】
（工程３）
ナスフラスコに工程２で得られた重合体Ａ−Ｂ’３．００ｇ、２，２，２−トリフルオロエタノール  １２．００ｇ、イオン交換水６ｇ、３−クロロ−２−ヒドロキシ−１−プロパンスルホン酸ナトリウム２．５２ｇを入れた。８０℃に加熱して、１６時間反応させた。続いて、３−クロロ−２−ヒドロキシ−１−プロパンスルホン酸ナトリウム０．４６ｇ、炭酸水素ナトリウム０．２５ｇを入れ１０時間反応させ、冷却した。減圧乾燥によりブロック重合体ａ−３の固体を得た。
【０１１７】
＜合成例４：ブロック重合体ａ−４の合成＞
合成例３の工程１において、メタクリル酸メチルを７．４５ｇとし、工程２において、メタクリル酸２−(ジメチルアミノ)エチルを７０．２０ｇ、メタクリル酸メチルを２２．３５ｇとし、工程３において分割して添加する３−クロロ−２−ヒドロキシ−１−プロパンスルホン酸ナトリウムをそれぞれ２．８９ｇ、０．５３ｇとした以外は合成例３と同様に行い、ブロック重合体ａ−４を得た。
【０１１８】
＜合成例５：ブロック重合体ａ−５の合成＞
合成例３の工程１においてヨウ素を０．９１ｇ、メタクリル酸メチルを７．１５ｇ、２，２’−アゾビス（２−メチルブチロニトリル）を１．３７ｇとし、工程２において、メタクリル酸２−（ジメチルアミノ）エチルを７８．５６ｇ、メタクリル酸メチルを１４．３０ｇ、２，２’−アゾビス（２−メチルブチロニトリル）を０．１７ｇとし、工程３において分割して添加する３−クロロ−２−ヒドロキシ−１−プロパンスルホン酸ナトリウムをそれぞれ３．００ｇ、０．５９ｇとした以外は合成例５と同様に行い、ブロック重合体ａ−５を得た。
【０１１９】
＜合成例６：ブロック重合体ａ−６の合成＞
（工程１）
ナスフラスコにメタクリル酸ｎ−ブチル４０．００ｇ、２‐ブロモイソ酪酸エチル１．０９７ｇ（東京化成工業（株）製）、４，４’−ジノニル−２，２’−ジピリジル（シグマアルドリッチ製）３．４５ｇ、アニソール６０．００ｇを入れ、１５分間窒素バブリングを行ない、モノマー溶液を調製した。次に、別のナスフラスコにスターラーチップ、塩化銅（Ｉ）（和光純薬工業（株）製）０．２７８ｇ、塩化銅（II）（和光純薬工業（株）製）０．１８９ｇを入れ、窒素置換した後、モノマー溶液を添加した。１０分間窒素バブリングを行った後、７０℃に加熱した。３２０分間反応させた後、反応溶液を空気にさらしながら氷冷し、重合を終了した。次いで、水４００ｍＬ、メタノール１２００ｍＬの混合液に撹拌しながら反応溶液を滴下し、重合体を析出させ、デカンテーション、乾燥を行い、重合体セグメントＡを構成する重合体（重合体Ａ）を得た。
【０１２０】
（工程２）
次にナスフラスコにメタクリル酸２−（ジメチルアミノ）エチル１２．００ｇ、メタクリル酸ｎ−ブチル５．４３ｇ、工程１で得られた重合体Ａ  １．０８ｇ、１，１，４，７，１０，１０−ヘキサメチルトリエチレンテトラミン（シグマアルドリッチ製）０．０８１ｇ、アニソール２１．００ｇを入れ、１５分間窒素バブリングを行ない、モノマー溶液を調製した。次に、別のナスフラスコにスターラーチップ、塩化銅（Ｉ）０．０３５ｇを入れ、窒素置換した後、モノマー溶液を添加した。１０分間窒素バブリングを行った後、７０℃に加熱した。８４０分間反応させた後、反応溶液を空気にさらしながら氷冷し、重合を終了した。次いで、活性アルミナカラム処理により銅錯体を除去後、ヘキサン１Ｌに撹拌しながら重合体溶液を滴下し、重合体を析出させ、デカンテーション、乾燥を行い、重合体セグメントＡ及び重合体セグメントＢ’を有する重合体（重合体Ａ−Ｂ’）を得た。
【０１２１】
（工程３）
ナスフラスコに重合体Ａ−Ｂ’３．００ｇ，２，２，２−トリフルオロエタノール１２．００ｇ、イオン交換水６．００ｇ、３−クロロ−２−ヒドロキシ−１−プロパンスルホン酸ナトリウム（シグマアルドリッチ製）２．６６ｇを入れた。８０℃に加熱して、１６時間反応させた。続いて、３−クロロ−２−ヒドロキシ−１−プロパンスルホン酸ナトリウム（シグマアルドリッチ製）０．４８ｇ、炭酸水素ナトリウム０．２１ｇ（和光純薬工業（株）製）を入れ１０時間反応させ、冷却した。メタノール５００ｍＬに撹拌しながら反応溶液を滴下して重合体を析出させ、ろ過、乾燥を行ってブロック重合体ａ−６を得た。
【０１２２】
なお、（ａ）成分のブロック重合体ａ−１〜ａ−６の重合体セグメントＡの重量平均分子量（重合体セグメントＡひとつあたりの重量平均分子量）、及び含有量、重合体セグメントＢ中の式（１）で表す構成単位の含有量並びに、ブロック重合体の重量平均分子量を表１に示す。各種物性等の測定は以下の方法により行った。
【０１２３】
（１）重合体セグメントＡの重量平均分子量
ゲル浸透クロマトグラフィー（ポリスチレン換算）で測定した。
カラム：Ｋ-８０４Ｌ（昭和電工(株)製）を２本直列に連結して使用した。
カラム温度：４０℃
溶離液：１ｍｍｏｌ／Ｌジメチルラウリルアミン／ＣＨＣｌ３（ジメチルラウリルアミン：ファーミンＤＭ２０９８：花王（株）製）
流量：１．０ｍｌ／分
検出器：示差屈折率計
【０１２４】
（２）ブロック重合体の重量平均分子量
ＳＬＳ（静的光散乱法）による分子量測定を行った。重量平均分子量（Ｍｗ）は光散乱光度計「ＤＬＳ−７０００」（大塚電子（株）製）を用いて、下記の条件で静的光散乱を測定し、Ｚｉｍｍ−ｐｌｏｔを作製することで算出した。また、分子量の算出に必要な屈折率増分は、示差屈折率計「ＤＲＭ３０００」（大塚電子（株）製）を用いて測定した。
波長：６３２．８ｎｍ（ヘリウム−ネオンレーザー）
散乱角：３０°から１５０°まで１０°おきに測定した。
平均温度：２５℃
溶媒：２，２，２−トリフルオロエタノール
【０１２５】
（３）ブロック重合体中の重合体セグメントＡの含有量
前記（１）及び（２）で求めた重合体セグメントＡの重量平均分子量、ブロック重合体の重量平均分子量を用いて、下記の式より求めた。
ブロック重合体中の重合体セグメントＡの含有量（％）＝重合体セグメントＡの重量平均分子量／ブロック重合体の重量平均分子量×１００
【０１２６】
（４）重合体セグメントＢ中の一般式（１）で表される構成単位の含有量
工程２の反応溶液を、ガスクロマトグラフ（ＧＣ）６８５０（Ａｇｉｌｅｎｔ社製）を用いて、溶媒であるアニソールのピークの積分値に対する、一般式（１）で表される構成単位の単量体のピークの積分値と一般式（２）で表される構成単位の単量体のピークの積分値の比率から反応率を測定した。これらより重合体セグメントＢ中の一般式（１）で表される構成単位の含有量を求めた。
検出器：ＦＩＤ
カラム：ＤＢ−１
温度（オーブン）：５０−２００℃、１０℃／ｍｉｎ
注入口  温度：２００℃
スプリット比：５０：１
ガスタイプ：ヘリウム
検出器  温度：２５０℃
Ｈ２流量：４０．０ｍｌ／ｍｉｎ
Ａｉｒ流量：４００．０ｍｌ／ｍｉｎ
合計流量：４５．０ｍｌ／ｍｉｎ
【０１２７】
【表１】
0006504922.tif 000011
【０１２８】
・比較高分子化合物１：下記比較合成例１で得られた、スルホベタイン単位及び疎水性単位からなる重量平均分子量１２０，０００のランダム型高分子化合物、比較高分子化合物２におけるスルホベタイン単位／疎水性単位＝８０／２０（質量％）
なお、「スルホベタイン単位」は、スルホベタイン基を有する不飽和単量体由来の繰返し単位であり、「疎水性単位」は、疎水性不飽和単量体由来の繰り返し単位である（以下、同様）。
【０１２９】
・比較高分子化合物２：下記比較合成例２で得られた、スルホベタイン単位及び疎水性単位からなる重量平均分子量１２０，０００のランダム型高分子化合物、比較高分子化合物２におけるスルホベタイン単位／疎水性単位＝７０／３０（質量％）
【０１３０】
・比較高分子化合物３：下記比較合成例３で得られた、スルホベタイン単位及び疎水性単位からなる重量平均分子量１２０，０００のランダム型高分子化合物、比較高分子化合物３におけるスルホベタイン単位／疎水性単位＝７０／３０（質量％）
【０１３１】
・比較高分子化合物４：下記比較合成例２と同様の手法で得られた、スルホベタイン単位及び疎水性単位からなる重量平均分子量１２０，０００のランダム型高分子化合物、比較高分子化合物４におけるスルホベタイン単位／疎水性単位＝５０／５０（質量％）
【０１３２】
・比較高分子化合物５：下記比較合成例２と同様に、ただしメタクリル酸メチルを使用せずに得られた、スルホベタイン単位からなる単一高分子化合物、重量平均分子量１３０，０００
【０１３３】
・比較高分子化合物６：下記比較合成例３と同様の手法で、ただしメタクリル酸ｎ−ブチルをメタクリル酸ｔ−ブチルに変更して得られた、スルホベタイン単位及び疎水性単位からなる重量平均分子量１１０，０００のランダム型高分子化合物、比較高分子化合物５におけるスルホベタイン単位／疎水性単位＝９６／４（質量％）
【０１３４】
・比較高分子化合物７：下記比較合成例４で得られた重量平均分子量１３０，０００のランダム型高分子化合物、２−アクリルアミド−２−メチルプロパンスルホン酸から得られるモノマー単位／メタクリル酸ｎ−ブチルから得られるモノマー単位＝７０／４０（質量％）
【０１３５】
・比較高分子化合物８：下記比較合成例５で得られた重量平均分子量５５，０００のランダム型高分子化合物、メタクリロイルオキシエチルトリメチルアンモニウムクロライドから得られるモノマー単位／メタクリル酸ｎ−ブチルから得られるモノマー単位＝７０／４０（質量％）
【０１３６】
以下の比較合成例で用いたモノマーの出所を以下に示す。
・メタクリル酸メチル：和光純薬工業株式会社製
・メタクリル酸ｎ−ブチル：和光純薬工業株式会社製
・メタクリル酸２−（ジメチルアミノ）エチル：和光純薬工業株式会社製
・メタクリル酸ｔ−ブチル：和光純薬工業株式会社製
【０１３７】
＜比較合成例１：比較高分子化合物１の合成＞
（工程１）
ナスフラスコにスターラーチップ、メタクリル酸ｎ−ブチル（疎水性単位となる）１０．７４ｇ、メタクリル酸２−（ジメチルアミノ）エチル（スルホベタイン単位となる）４２．９５ｇ、２，２’−アゾビス（２−メチルブチロニトリル）（和光純薬工業（株）製）０．３８４ｇ、メチルエチルケトン（和光純薬工業（株）製）７８．５３ｇを入れ、３０分間窒素バブリングを行い、モノマー溶液を調製した。その後、６７℃に加熱し重合を行った。８時間反応させた後、反応溶液を空気にさらしながら氷冷し、乾燥により重合体Ｂ１を得た。
（工程２）
ナスフラスコに工程１で得られた重合体Ｂ１を４．０００ｇ、２，２，２−トリフルオロエタノール（シグマアルドリッチ製）を１６．００ｇ、１，３−プロパンスルトン（和光純薬工業（株）製）を２．４６４ｇ入れ、重合体を溶解させた。５０℃に加熱し、５時間反応させた後冷却し、乾燥を行って重合体（比較高分子化合物１）の固体を得た。比較高分子化合物１は、重量平均分子量が１２０，０００であった。
【０１３８】
＜比較合成例２：比較高分子化合物２の合成＞
（工程１）
ナスフラスコにスターラーチップ、メタクリル酸メチル（疎水性単位となる）１６．００ｇ、メタクリル酸２−（ジメチルアミノ）エチル（スルホベタイン単位となる）３７．６９ｇ、２，２’−アゾビス（２−メチルブチロニトリル）（和光純薬工業（株）製）０．３８４ｇ、メチルエチルケトン（和光純薬工業（株）製）７８．５３ｇを入れ、３０分間窒素バブリングを行い、モノマー溶液を調製した。その後、６７℃に加熱し重合を行った。８時間反応させた後、反応溶液を空気にさらしながら氷冷し、乾燥により重合体Ｂ１を得た。
（工程２）
ナスフラスコに工程１で得られた重合体Ｂ１を４．０００ｇ、２，２，２−トリフルオロエタノール（シグマアルドリッチ製）を１６．００ｇ、１，３−プロパンスルトン（和光純薬工業（株）製）を２．４６４ｇ入れ、重合体を溶解させた。５０℃に加熱し、５時間反応させた後冷却し、乾燥を行って重合体（比較高分子化合物１）の固体を得た。比較高分子化合物１は、重量平均分子量が１２０，０００であった。
【０１３９】
＜比較合成例３：比較高分子化合物３の合成＞
（工程１）
ナスフラスコにスターラーチップ、メタクリル酸メチル（疎水性単位となる）１６．００ｇ、メタクリル酸２−（ジメチルアミノ）エチル（スルホベタイン単位となる）３７．６９ｇ、２，２’−アゾビス（２−メチルブチロニトリル）（和光純薬工業（株）製）０．３８４ｇ、メチルエチルケトン（和光純薬工業（株）製）７８．５３ｇを入れ、３０分間窒素バブリングを行い、モノマー溶液を調製した。その後、６７℃に加熱し重合を行った。８時間反応させた後、反応溶液を空気にさらしながら氷冷し、乾燥により重合体Ｂ１を得た。
（工程２）
ナスフラスコに工程１で得られた重合体Ｂ１を４．０００ｇ、２，２，２−トリフルオロエタノール（シグマアルドリッチ製）を１６．００ｇ、３−クロロ−２−ヒドロキシ−１−プロパンスルホン酸ナトリウム（アルドリッチ製）を４．５４６ｇ、水を８．０００ｇとスターラーチップを入れ、三方コックを取り付けた。次に８２℃に昇温しておいたオイルバスで加熱し、１０時間反応を行った。その後、３−クロロ−２−ヒドロキシ−１−プロパンスルホン酸ナトリウム０．８２６ｇと炭酸水素ナトリウム（和光純薬工業（株）製）０．３３６ｇを添加し、再び８２℃で１０時間加熱して反応を行った。反応終了後、乾燥を行って重合体（比較高分子化合物３）の固体を得た。比較高分子化合物３は、重量平均分子量が１２０，０００であった。
【０１４０】
＜比較合成例４：比較高分子化合物７の合成＞
内容量３００ｍＬのガラス製セパラブルフラスコに、２−アクリルアミド−２−メチルプロパンスルホン酸（シグマアルドリッチ製）１３．７ｇ、メタクリル酸ｎ−ブチル（和光純薬工業（株）製）６．３３ｇ、メタノール３８．５ｇ、イオン交換水２３．４ｇを入れ、均一に混合し窒素雰囲気下で３０分間攪拌した。その後、この溶液を約７０℃まで昇温した後、重合開始剤（Ｖ−６５、和光純薬工業（株）製）０．１３ｇ、メタノール５．０ｇを加え、６時間保持して重合を行った。その後、水酸化ナトリウム水溶液を加えｐＨ７に中和した。次いで、２−プロパノール４Ｌを撹拌しながらポリマー溶液を滴下し、ポリマーを析出させ、ろ過、乾燥により比較高分子化合物６の固体を得た。
比較高分子化合物６は、モノマー単位が２−アクリルアミド−２−メチルプロパンスルホン酸から得られるモノマー単位とメタクリル酸ｎ−ブチルから得られるモノマー単位であり、そのモル比が、２−アクリルアミド−２−メチルプロパンスルホン酸から得られるモノマー単位／メタクリル酸ｎ−ブチルから得られるモノマー単位＝７０／３０（重量％）であった。また、比較高分子化合物７は、重量平均分子量が１３０，０００であった。
【０１４１】
＜比較合成例５：比較高分子化合物８の合成＞
内容量３００ｍＬのガラス製セパラブルフラスコに、メタクリロイルオキシエチルトリメチルアンモニウムクロライド（ＱＤＭ、ＭＲＣユニテック（株）製）３３．６ｇ、メタクリル酸ｎ−ブチル（和光純薬工業（株）製）１５．３ｇ、重合開始剤（パーロイルＬ、日油（株）製）８．５３ｇ、イオン交換水２．５２ｇ、及びエタノール１０３ｇを入れ、均一に混合し窒素雰囲気下で３０分間攪拌した。この溶液を約９０℃まで昇温した後、６時間保持して重合を行った。次いで、アセトン４Ｌを撹拌しながらポリマー溶液を滴下し、ポリマーを析出させ、ろ過、乾燥により比較高分子化合物７の固体を得た。
比較高分子化合物７は、モノマー単位がメタクリロイルオキシエチルトリメチルアンモニウムクロライドから得られるモノマー単位とメタクリル酸ｎ−ブチルから得られるモノマー単位であり、そのモル比が、メタクリロイルオキシエチルトリメチルアンモニウムクロライドから得られるモノマー単位／メタクリル酸ｎ−ブチルから得られるモノマー単位＝７０／３０（重量％）であった。また、比較高分子化合物８は、重量平均分子量が５５，０００であった。
【０１４２】
＜実施例及び比較例＞
表２に記載の硬質表面用洗浄剤組成物を調製した。各組成物のｐＨ（２０℃）は水酸化ナトリウム及び塩酸により表中の値に調整した。これら組成物について、下記項目について評価した。詳細を以下に示す。結果を表２に示した。表中、一部の例では、（ａ’）成分を（ａ）成分として（ｂ）／（ａ）質量比と（ｃ）／（ａ）質量比を示した。
【０１４３】
＜接触角＞
ＰＶＣ板（株式会社エンジニアリングテストサービス製、形状は２５ｍｍ×７５ｍｍ×１ｍｍ）に、硬質表面用洗浄剤組成物を１ｍＬ塗布して５分間静置した後、２５℃の水道水（流速５０ｍＬ／秒）で２０秒間すすいだ。２５℃４０％ＲＨに調温調湿された測定室にて、上記処理を行ったＰＶＣ板のイオン交換水に対する静止接触角を測定した。測定には協和界面科学株式会社製の全自動接触角計ＤＭ−５００を使用し、２０μｌのイオン交換水の水滴を処理表面に着滴させ、着滴３秒後から１秒間隔で１０回接触角を測定し、その平均値をデータとして記載した。なお、処理前のＰＶＣ板の静止接触角は、８５°であった。
【０１４４】
＜防汚性＞
４０℃の湯１０Ｌに１２ｇのモデル皮脂溶液（モデル皮脂／クロロホルム＝１、質量比）を添加し分散させ、各組成物で処理したＰＶＣ板※を１２時間浸漬させた。浸漬後のＰＶＣ板を、２５℃の水道水（５０ｍＬ／秒）で、表裏各１０秒間すすぎ、乾燥後に質量を測定して残留皮脂量（ｘ）を測定した。各組成物の組成において（ａ）成分を配合していない組成物〔（ａ）成分の分をイオン交換水に置き換える〕で処理したＰＶＣ板表面に残留した皮脂量（ｙ）を同様に測定した。残留皮脂量ｘとｙとから、次式により防汚性を算出した。
防汚性（％）＝〔１−（ｘ／ｙ）〕×１００
※各組成物で処理したＰＶＣ板
ＰＶＣ板（株式会社エンジニアリングテストサービス製、形状は８０ｍｍ×２５０ｍｍ×１ｍｍ）の両面に、硬質表面用洗浄剤組成物をそれぞれ１ｍＬ塗布してスポンジで塗りのばして５分間静置した後、２５℃の水道水（５０ｍＬ／秒）で２０秒間すすいだもの。
【０１４５】
＜滑り抑制性（摩擦係数）＞
各組成物で処理したＰＶＣ板を両面テープで角皿容器（角型透明ディッシュ（角２号）、アズワン（株））に固定し、容器内をイオン交換水で満たし、豚皮を貼った摩擦子と各組成物で処理したＰＶＣ板との摩擦係数を、摩擦測定器「ＫＥＳ−ＥＳ」（カトーテック株式会社）により測定した。
イオン交換水に１０分間浸漬させた豚皮（三力製作所）を１ｃｍ角の摩擦子に貼り付け、摩擦子の総質量が５０ｇになるようにおもりをセットして用いた。
また、各組成物で処理したＰＶＣ板は、ＰＶＣ板（株式会社エンジニアリングテストサービス製、形状は２５ｍｍ×７０ｍｍ×１ｍｍ）の両面に、硬質表面用洗浄剤組成物をそれぞれ１ｍＬ塗布してスポンジで塗りのばして２０秒間静置した後、２５℃の水道水（５０ｍＬ／秒）で２０秒間すすいだものを用いた。この評価では、表中の摩擦係数が大きいほど、すべりの抑制に優れていることを示す。
【０１４６】
＜防汚持続性＞
各組成物で処理したＰＶＣ板※及び未処理のＰＶＣ板を、４０℃の湯を入れた浴槽の喫水部に複数枚固定した。４人の男性が、１人ずつ交代で入浴した後のＰＶＣ板に対する汚れの付着状況を評価した。入浴時間は、１人あたり１０分間とした。また、ＰＶＣ板は、男性が浴槽内に入ったときに、喫水部にＰＶＣ板の中央が位置するように固定した。なお、未処理のＰＶＣ板は、各組成物の組成において（ａ）成分を配合していない組成物〔（ａ）成分の分をイオン交換水に置き換える〕で処理したＰＶＣ板である。
【０１４７】
１人目の男性が入浴した後に、任意のＰＶＣ板を１枚取り出し、４０℃で３０分放置後にシャワーの水のみで１０秒間洗浄し、ＰＶＣ板の汚れの付着状況を目視にて観察し、以下の基準で評価した。更にこの作業を繰り返し、２人目の男性が入浴した後のＰＶＣ板、３人目の男性が入浴した後のＰＶＣ板、４人目の男性が入浴した後のＰＶＣ板を各々評価した。なお、組成物ごとに、湯を入れ替えて評価を行った。比較例の一部では、２人目、３人目の入浴後の評価を行わなかった。
【０１４８】
※各組成物で処理したＰＶＣ板
ＰＶＣ板（株式会社エンジニアリングテストサービス製、形状は８０ｍｍ×２５０ｍｍ×１ｍｍ）の両面に、硬質表面用洗浄剤組成物をそれぞれ１ｍＬ塗布してスポンジで塗りのばして５分間静置した後、２５℃の水道水（５０ｍＬ／秒）で２０秒間すすいだもの。
【０１４９】
評価基準
５；汚れの付着が全く無い
４：微かに汚れが付着している
３：未処理のＰＶＣ板と比較して、１／４の汚れが付着している
２：未処理のＰＶＣ板と比較して、半量の汚れが付着している
１：未処理のＰＶＣ板と同レベルの汚れが付着している
【０１５０】
表中の成分は以下のものである。
・（ａ）成分：前記ブロック重合体ａ−１〜ブロック重合体ａ−６
・（ａ’）成分：前記比較高分子化合物１〜比較高分子化合物８
・ポリオキシエチレンアルキルエーテル硫酸ナトリウム：アルキル基の炭素数１２〜１６、エチレンオキサイド平均付加モル数４．０
・ポリオキシエチレンアルキルエーテル：アルキル基の炭素数１２〜１６、エチレンオキサイド平均付加モル数１０
・アルキルポリグリコシド：アルキル（炭素数１２〜１６）ポリグルコース（平均糖縮合度１〜２）
・アルキルアミドプロピルベタイン：脂肪酸（炭素数１２）アミドプロピル−Ｎ，Ｎ−ジメチル−酢酸ベタイン
・アルキルジメチルベンジルアンモニウムクロライド：アルキル基の炭素数１２〜１６
【０１５１】
【表２】
0006504922.tif 000012